(57)【要約】      （修正有）【課題】赤外線遮蔽性（反射性）が高く、適度の光線透過性を有し、外観（光沢性）に優れ、かつ耐候性に優れる農業用フィルムを提供する。【解決手段】ポリオレフィン樹脂を含有する層（Ａ）１、前記層（Ａ）１上に積層された、ポリオレフィン樹脂及び棒状白色顔料を含有する層（Ｂ）２及び前記層（Ｂ）２上に積層された、ポリオレフィン樹脂及び棒状白色顔料を含有する層（Ｃ）３からなり、前記層（Ａ）１が使用時の最外側に配置される積層体である農業用フィルム１０。【選択図】図１
2014180240.tif 000002
【特許請求の範囲】
【請求項１】
ポリオレフィン樹脂を含有する層（Ａ）、
前記層（Ａ）上に積層された、ポリオレフィン樹脂及び棒状白色顔料を含有する層（Ｂ）及び
前記層（Ｂ）上に積層された、ポリオレフィン樹脂及び棒状白色顔料を含有する層（Ｃ）
からなり、前記層（Ａ）が使用時の最外側に配置される積層体である農業用フィルム。
【請求項２】
前記層（Ａ）における樹脂成分が直鎖状低密度ポリエチレン樹脂であり、
前記層（Ｂ）における前記ポリオレフィン樹脂が主たる樹脂成分としてエチレン−酢酸ビニル共重合体を含有し、及び
前記層（Ｃ）がそれぞれ主たる樹脂成分としてエチレン−酢酸ビニル共重合体を含有する請求項１に記載の農業用フィルム。
【請求項３】
前記棒状白色顔料が、平均太さが０．２〜０．４μｍの範囲内であり、平均長さが２〜４μｍの範囲内であり、及び平均アスペクト比が１．５〜５．０の範囲内である棒状白色顔料である請求項１又は２に記載の農業用フィルム。
【発明の詳細な説明】
【技術分野】
【０００１】
本発明は農業用フィルムに関する。
【背景技術】
【０００２】
従来より、パイプハウスやトンネル等の農業用施設に使用される農業用フィルムとしては、ポリオレフィン樹脂フィルムが汎用されている。
【０００３】
しかし、パイプハウスやトンネル等の農業用施設に使用される場合、フィルム自身の透明性により、ハウス内部に光線や熱線（赤外線）が透過しすぎるので園芸栽培用途には適さないという問題点があった。
【０００４】
また、家畜の飼育、肥料等の保管に使用される小屋に使用される場合にも、前記フィルムでは、光線、熱線の透過が多いために、家畜に対しても厳しい生活環境になってしまい、また、肥料等に関しても長期間保管できないという問題点もあった。
【０００５】
更には、ハウス等に隣接する作業小屋に展張する場合にも、小屋内部に熱がこもり、日差しも強いため、内部で農作業をする従事者に対してもに与える負担が大きいという問題点もあった。
【０００６】
このような問題を解決するため、特許文献１では、ポリエチレン系樹脂１００重量部、酸化チタン顔料１０〜５０重量部を含有してなる白色樹脂層を少なくとも１層含んでなるポリエチレン系多層フィルムであり、多層フィルム全体においてポリエチレン系樹脂１００重量部に対し酸化チタン顔料が１０〜５０重量部であり、フィルムの厚さが７０〜２００μｍ、遮光率が８０％以上であることを特徴とする農業用フィルムが提案されている。
【先行技術文献】
【特許文献】
【０００７】
【特許文献１】特開２００４−３１４３６３号公報
【発明の概要】
【発明が解決しようとする課題】
【０００８】
しかし、特許文献１に記載の農業用フィルムを含む従来の農業用フィルムは、赤外線の遮蔽性（反射性）、可視光線の透過、外観（光沢性）、及び／又は耐候性（特に、屋外の過酷な環境において劣化する場合）の点で不十分である場合があり、これらの点で、更に改善の余地があった。
すなわち、本発明は、赤外線遮蔽性（反射性）が高く、適度の光線透過性を有し、外観（光沢性）に優れ、かつ耐候性に優れる農業用フィルムを提供することを目的とする。
【課題を解決するための手段】
【０００９】
本発明者らは、鋭意検討の結果、
ポリオレフィン樹脂を含有する層（Ａ）、
前記層（Ａ）上に積層されたポリオレフィン樹脂及び棒状白色顔料を含有する層（Ｂ）及び
前記層（Ｂ）上に積層されたポリオレフィン樹脂及び棒状白色顔料を含有する層（Ｃ）
からなり、前記層（Ａ）が使用時の最外側に配置される積層体である農業用フィルム
により前記課題が解決できることを見出し、更なる研究の結果、本発明を完成するにいたった。
【００１０】
本発明は、次の態様を含む。
【００１１】
項１．
ポリオレフィン樹脂を含有する層（Ａ）、
前記層（Ａ）上に積層された、ポリオレフィン樹脂及び棒状白色顔料を含有する層（Ｂ）及び
前記層（Ｂ）上に積層された、ポリオレフィン樹脂及び棒状白色顔料を含有する層（Ｃ）
からなり、前記層（Ａ）が使用時の最外側に配置される積層体である農業用フィルム。
項２．
前記層（Ａ）における樹脂成分が直鎖状低密度ポリエチレン樹脂であり、
前記層（Ｂ）における前記ポリオレフィン樹脂が主たる樹脂成分としてエチレン−酢酸ビニル共重合体を含有し、及び
前記層（Ｃ）がそれぞれ主たる樹脂成分としてエチレン−酢酸ビニル共重合体を含有する項１に記載の農業用フィルム。
項３．
前記棒状白色顔料が、平均太さが０．２〜０．４μｍの範囲内であり、平均長さが２〜４μｍの範囲内であり、及び平均アスペクト比が１．５〜５．０の範囲内である棒状白色顔料である項１又は２に記載の農業用フィルム。
【発明の効果】
【００１２】
本発明の農業用フィルムは、赤外線遮蔽性（反射性）が高く、適度の光線透過性を有し、外観（光沢性）に優れ、かつ耐候性に優れるので、屋外の過酷な環境においても農業用フィルムとして長期間使用することができる。
【図面の簡単な説明】
【００１３】
【図１】本発明の農業用フィルムの概要を示す断面図である。
【発明を実施するための形態】
【００１４】
農業用フィルム
本発明の農業用フィルムは、
ポリオレフィン樹脂を含有する層（Ａ）、
前記層（Ａ）上に積層されたポリオレフィン樹脂及び棒状白色顔料を含有する層（Ｂ）及び
前記層（Ｂ）上に積層されたポリオレフィン樹脂及び棒状白色顔料を含有する層（Ｃ）
からなり、前記層（Ａ）が使用時の最外側に配置される積層体である。
図１に本発明の農業用フィルムの一態様の概要を示す。図１において、複数の太矢印は太陽光の方向の一例を示す。
図１に示す通り、層（Ａ）は、本発明の農業用フィルムの使用時の最外側に配置される。ここで、使用時の最外側とは、農業用フィルムを通常の態様で使用する場合、すなわち太陽光、雨及び風等の外環境の要素を遮るように本発明の農業用フィルムを使用する場合の最外側を意味する。
層（Ｂ）は前記層（Ａ）上に積層された層である。すなわち、層（Ｂ）は前記層（Ａ）に隣接して配置される。
層（Ｃ）は前記層（Ｂ）上に積層された層である。すなわち、層（Ｃ）は前記層（Ｂ）に隣接して配置される。
【００１５】
層（Ａ）
本発明の農業用フィルムを構成する層（Ａ）は、ポリオレフィン樹脂からなる。
層（Ａ）に用いられるポリオレフィン樹脂としては、例えば、炭素数が２〜１０のα−オレフィンの単独重合体、炭素数が２〜１０のα−オレフィンの二種類以上の共重合体、炭素数が２〜１０のα−オレフィンと、このα−オレフィンと共重合可能なビニルモノマーとの共重合体などが挙げられる。
これらは、単独で用いられてもよく、組み合わせで用いられてもよい。
層（Ａ）に用いられるポリオレフィン樹脂として、具体的には、例えば、
低密度ポリエチレン、中密度ポリエチレン、高密度ポリエチレン、直鎖状低密度ポリエチレン、エチレンを５０重量％以上含有するエチレン−α−オレフィン共重合体、及びエチレン−酢酸ビニル共重合体などのポリエチレン系樹脂；並びに
ホモポリプロピレン、プロピレンを５０重量％以上含有するプロピレン−α−オレフィン共重合体及びプロピレン−酢酸ビニル共重合体などのポリプロピレン系樹脂；
などが挙げられる。本明細書中、低密度ポリエチレン樹脂は、密度が０．９０〜０．９３ｇ／ｃｍ３の範囲内であるポリエチレン樹脂を意味し、高圧法低密度ポリエチレン（狭義の低密度ポリエチレン樹脂）及び直鎖状低密度ポリエチレン樹脂を包含する。
なお、本明細書中、密度とは、ＪＩＳ Ｋ ７１１２「プラスチック−非発泡プラスチックの密度及び比重の測定方法」に準拠して測定された密度を意味する。
【００１６】
層（Ａ）は、好ましくは低密度ポリエチレン（本明細書中、ＬＤＰＥと記する場合がある）または、直鎖状低密度ポリエチレン（本明細書中、ＬＬＤＰＥと記す場合がある）を主たる樹脂成分として含有することが好ましい。なお、本明細書中、「主たる樹脂成分」なる語は、全樹脂成分の５０重量％を超える割合を占める成分を意味する。樹脂成分とは、樹脂層の構造を形成するポリマー成分を意味する。
前記層（Ａ）は、前記ＬＤＰＥのみを樹脂成分として含有してもよい。また、前記層（Ａ）は、前記ＬＬＤＰＥのみを樹脂成分として含有してもよい。
層（Ａ）に用いられるポリオレフィン（特に、ＬＤＰＥ）の密度は、好ましくは０．９０〜０．９３ｇ／ｃｍ３の範囲内であり、より好ましくは０．９１〜０．９２ｇ／ｃｍ３の範囲内である。
【００１７】
前記密度が低すぎると、層（Ａ）ひいては本発明の農業用フィルムの機械的強度が不十分となって、展張作業に適さなくなる場合があるとともに、本発明の農業用フィルムを畳んで保管する際にブロッキング（融着）現象が発生する場合がある。一方、前記密度が高すぎると、層（Ａ）ひいては本発明の農業用フィルムの透明性又は光透過性が低下する場合がある。
【００１８】
また、層（Ａ）に用いられるポリオレフィン樹脂（特に、ＬＤＰＥ）のＭＦＲは、好ましくは０．３〜５．０ｇ／１０分（１９０℃）の範囲内であり、より好ましくは０．８〜３．０ｇ／１０分（１９０℃）の範囲内である。
なお、本明細書中、ＭＦＲとは、ＪＩＳ Ｋ ７２１０「プラスチック−熱可塑性プラスチックのメルトマスフローレイト（ＭＦＲ）及びメルトボリュームフローレイト（ＭＶＲ）の試験方法」に準拠して、温度１９０℃、荷重２１．１８Ｎの条件で測定されたＭＦＲを意味する。
【００１９】
前記ＭＦＲが小さすぎると、層（Ａ）ひいては本発明の農業用フィルムの製膜性（生産性）が低下する場合がある。一方、前記ＭＦＲが大きすぎると、層（Ａ）ひいては本発明の農業用フィルムの機械的強度が不十分となる場合がある。
【００２０】
なお、本発明の農業用フィルムの製造方法（製膜方法）として共押出法を用いる場合には、当該層（Ａ）を形成するために用いられるポリオレフィン樹脂のＭＦＲと、後述する層（Ｂ）を形成するために用いられるポリオレフィン樹脂のＭＦＲ及び後述する層（Ｃ）を形成するために用いられるポリオレフィン樹脂のＭＦＲとを可能な範囲で近似させておくことが好ましい。
【００２１】
層（Ａ）は、白色顔料を含有しないことが好ましい。それにより本発明の農業用フィルムの外観（光沢性）及び耐候性が向上する。
【００２２】
層（Ａ）の厚さは、好ましくは１０〜５０μｍの範囲内であり、より好ましくは２０〜４０μｍの範囲内である。当該厚さが薄すぎると耐候性が低下する場合があり、一方、厚すぎると十分な遮光性を発揮できない場合がある。
【００２３】
層（Ｂ）
本発明の農業用フィルムを構成する層（Ｂ）は、ポリオレフィン樹脂及び棒状白色顔料を含有する。
層（Ｂ）に用いられるポリオレフィン樹脂としては、層（Ａ）に用いられるポリオレフィン樹脂と同様のものが挙げられる。
層（Ｂ）は、好ましくは、エチレン−酢酸ビニル共重合体を主たる樹脂成分として含有し、より好ましくは酢酸ビニル含有量が５〜２５重量％の範囲内であり、ＭＦＲが０．５〜４．０ｇ／１０分（１９０℃）の範囲内であるエチレン−酢酸ビニル共重合体（以下、「ＥＶＡ」と記す場合がある）を主たる樹脂成分として含有する。
層（Ｂ）が含有するエチレン−酢酸ビニル共重合体は、酢酸ビニル含有量が異なる２種以上のエチレン−酢酸ビニル共重合体の混合物であってもよい。
【００２４】
前記酢酸ビニル含有量が少なすぎると、層（Ｂ）ひいては本発明の農業用フィルムの柔軟性が不十分となる場合があり、ＥＶＡの酢酸ビニル含有量が多すぎると、層（Ｂ）ひいては本発明の農業用フィルムの機械的強度が不十分となる場合がある。
【００２５】
前記層（Ｂ）を構成する樹脂組成物に用いられるポリオレフィン樹脂のＭＦＲは、好ましくは０．５〜４．０ｇ／１０分（１９０℃）の範囲内であり、より好ましくは０．８〜２．０ｇ／１０分（１９０℃）の範囲内である。
【００２６】
当該ＭＦＲが低すぎると、層（Ｂ）ひいては本発明の農業用フィルムの製膜性（生産性）が低下する場合があり、当該ＭＦＲが高すぎると、層（Ｂ）ひいては本発明の農業用フィルムの機械的強度が不十分となる場合がある。
【００２７】
層（Ｂ）が棒状白色顔料を含有することにより、本発明の農業用フィルムは、赤外線遮蔽性（反射性）が高く、適度の光線透過性を有する。
層（Ｂ）に用いられる棒状白色顔料としては、平均太さが０．２〜０．４μｍの範囲内であり、平均長さが２〜４μｍの範囲内であり、及び平均アスペクト比（長さ／太さの比の平均値）が１．５〜５．０の範囲内である棒状白色顔料が好ましい。ここで、当業者が通常理解する通り、棒状白色顔料の太さは、単一粒子における最も太い部位の太さである。
本発明に用いられる棒状白色顔料の形状は、通常、概円柱状である。
【００２８】
当該棒状白色顔料の材質は、ルチル型二酸化チタンが好ましい。
棒状白色顔料が棒状二酸化チタンである場合、その表面には、公知の無機化合物又は有機化合物を被覆してもよく、或いはそれらを組合せて被覆してもよい。表面被覆に用いることのできる無機化合物としては、アルミニウム、ケイ素、ジルコニウム、スズ、チタニウム、アンチモン等の酸化物、水酸化物、水和酸化物が挙げられる。これらは単独で用いられてもよく、２種以上の被覆を積層したり、２種以上の無機化合物を混合して被覆する等して、組み合せて用いられてもよい。無機化合物の被覆層は、多孔層であっても、緻密層であってもよく、特に制限されない。
棒状白色顔料全体に対する被覆層の重量比は、好ましくは０．０５〜５．０重量％の範囲内、より好ましくは０．０５〜２．０重量％である。
【００２９】
表面被覆に用いることのできる有機化合物としては、多価アルコール、アルカノールアミン又はその誘導体、有機ケイ素化合物、高級脂肪酸又はその金属塩等が挙げられる。具体的には、例えば、多価アルコールとしてはトリメチロールエタン、トリメチロールプロパン、ペンタエリスリトール等が、アルカノールアミンとしてはトリエチルアミン等が、有機ケイ素化合物としてはジメチルポリシロキサン、メチルハイドロジェンポリシロキサン等のポリシロキサン類や、ヘキシルトリメトキシシラン等のアルキルシラン類、及び、アミノシラン、ビニルシラン等のシランカップリング剤等のオルガノシラン類、高級脂肪酸としてはステアリン酸等が、高級脂肪酸の金属塩としてはステアリン酸マグネシウム、ステアリン酸亜鉛等が挙げられる。これらは、単独で用いられてもよく、組み合わせで用いられてもよい。
表面被覆に用いることのできる無機化合物としては、アルミニウム、ケイ素、ジルコニウム、スズ、チタニウム、アンチモン等の酸化物、水酸化物、水和酸化物が挙げられ、これらはこれらは、単独で用いられてもよく、２種以上の被覆を積層したり、２種以上の無機化合物を混合して被覆する等して、組み合せて用いられてもよい。無機化合物の被覆層は、多孔層であっても、緻密層であってもよく、特に制限されない。
【００３０】
前記層（Ｂ）に用いられる棒状白色顔料の含有量は、前記ポリオレフィン樹脂１００重量部に対し、好ましくは５〜３０重量部の範囲内、より好ましくは１０〜２５重量部の範囲内、更に好ましくは１０〜２０重量部の範囲内である。当該含有量が少なすぎると、本発明の農業用フィルムの光線透過性が高くなりすぎる場合、及び本発明の農業用フィルムの赤外線遮蔽性（反射性）が不十分になる場合があり、一方、当該含有量が多すぎると本発明の農業用フィルムの光線透過性が低くなりすぎる場合、及び層（Ｂ）の成膜時の膜安定性が低下する場合がある。
【００３１】
層（Ｂ）は、更に球状白色顔料を含有していてもよい。
層（Ｂ）に用いられる球状白色顔料の重量平均粒子径は、好ましくは１００〜３００ｎｍの範囲内、より好ましくは１５０〜２５０ｎｍの範囲内である。
当該重量平均粒子径が小さすぎると、球状白色顔料が凝集しやすく、樹脂組成物中に球状白色顔料を均一に分散させることが困難になる場合や、本発明の農業用フィルムの取扱性が悪化する場合がある。一方、当該重量平均粒子径が大きすぎると、層（Ｂ）ひいては本発明の農業用フィルムの機械的強度が低下すること場合がある。
なお、本明細書中、球状白色顔料の重量平均粒子径は、レーザー回折法により測定された値である。
前記層（Ｂ）に用いられる含有される棒状白色顔料の含有量は、前記ポリオレフィン樹脂１００重量部に対し、好ましくは１０．０〜４５．０重量部の範囲内、より好ましくは１０．０〜４０．０重量部の範囲内、更に好ましくは１０．０〜３５．０重量部の範囲内である。当該含有量が少なすぎると、本発明の農業用フィルムの光線透過性が高くなりすぎる場合、及び本発明の農業用フィルムの赤外線遮蔽性（反射性）が不十分になる場合があり、一方、当該含有量が多すぎると本発明の農業用フィルムの光線透過性が低くなりすぎる場合、及び層（ｂ）の成膜の安定性が低下する場合がある。
【００３２】
層（Ｂ）に用いられる棒状白色顔料及び球状白色顔料の材質は特に限定されず、具体的には、例えば、ルチル型酸化チタン、アナターゼ型酸化チタンなどの酸化チタン、酸化亜鉛（亜鉛華）、硫化亜鉛、鉛白、モリブデンホワイト、リトポンなどが挙げられ、これらの中でも遮光性に優れた酸化チタンが好ましく、特に遮光性に優れたルチル型酸化チタンがより好ましい。これらの白色顔料は、単独で用いられても、組み合わせで用いられてもよい。なお、本明細書中、白色とは、いわゆるマンセル表色系でいう明度が８〜１０である色を意味する。
【００３３】
層（Ｂ）の厚さは、好ましくは７０〜１３０μｍの範囲内であり、より好ましくは８０〜１２０μｍの範囲内である。当該厚さが薄すぎると十分な遮光性を持つことができない場合、及び農業用フィルムに必要な柔軟性を保持できない場合があり、一方、厚すぎると必要以上に遮光してしまう場合がある。
【００３４】
層（Ｃ）
本発明の農業用フィルムを構成する層（Ｃ）は、ポリオレフィン樹脂及び棒状白色顔料を含有する。
層（Ｃ）に用いられるポリオレフィン樹脂としては、層（Ａ）に用いられるポリオレフィン樹脂と同様のものが挙げられる。
層（Ｃ）に用いられる好ましいポリオレフィン樹脂としては、層（Ｂ）に用いられる好ましいポリオレフィン樹脂と同様のものが挙げられる。但し、層（Ｃ）に用いられるポリオレフィン樹脂と層（Ｂ）に用いられるポリオレフィン樹脂とは、同一であってもよく、異なっていてもよい。
層（Ｃ）は、好ましくはエチレン−酢酸ビニル共重合体を主たる樹脂成分として含有し、より好ましくは酢酸ビニル含有量が３〜１０重量％の範囲内であり、ＭＦＲが０．５〜４．０ｇ／１０分（１９０℃）の範囲内であるＥＶＡを主たる樹脂成分として含有する。
【００３５】
前記酢酸ビニル含有量が少なすぎると、層（Ｃ）ひいては本発明の農業用フィルムの柔軟性が不十分となり、一方、前記ＥＶＡの酢酸ビニル含有量が多すぎると、層（Ｃ）ひいては本発明の農業用フィルムの機械的強度が不十分となる場合がある。
【００３６】
前記層（Ｃ）を構成する樹脂組成物に用いられるポリオレフィン樹脂のＭＦＲは、好ましくは０．５〜４．０ｇ／１０分（１９０℃）の範囲内であり、より好ましくは０．８〜２．０ｇ／１０分（１９０℃）の範囲内である。
【００３７】
当該ＭＦＲが低すぎると、層（Ｃ）ひいては本発明の農業用フィルムの製膜性（生産性）が低下する場合があり、一方、当該ＭＦＲが高すぎると、層（Ｃ）ひいては本発明の農業用フィルムの機械的強度が不十分となる場合がある。
【００３８】
層（Ｃ）が棒状白色顔料を含有することにより、本発明の農業用フィルムは、赤外線遮蔽性（反射性）が高く、適度の光線透過性を有する。
層（Ｃ）に用いられる棒状白色顔料としては、層（Ｂ）に用いられる棒状白色顔料と同様のものが挙げられる。
層（Ｃ）に用いられる好ましい棒状白色顔料としては、層（Ｂ）に用いられる好ましい棒状白色顔料と同様のものが挙げられる。但し、層（Ｃ）に用いられる棒状白色顔料と層（Ｂ）に用いられる棒状白色顔料とは、同一であってもよく、異なっていてもよい。
【００３９】
前記層（Ｃ）に用いられる棒状白色顔料の含有量は、前記ポリオレフィン樹脂１００重量部に対し、好ましくは５〜３０重量部の範囲内、より好ましくは１０〜２５重量部の範囲内、更に好ましくは１５〜２０重量部の範囲内である。当該含有量が少なすぎると、本発明の農業用フィルムの光線透過性が高くなりすぎる場合、及び本発明の農業用フィルムの赤外線遮蔽性（反射性）が不十分になる場合があり、一方、当該含有量が多すぎると本発明の農業用フィルムの光線透過性が低くなりすぎる場合、及び層（Ｃ）の成膜時の膜安定性が低下する場合がある。
【００４０】
層（Ｃ）は、更に球状白色顔料を含有していてもよい。
層（Ｃ）に用いられる球状白色顔料としては、層（Ｂ）に用いられる球状白色顔料と同様のものが挙げられる。
層（Ｃ）に用いられる好ましい球状白色顔料としては、層（Ｂ）に用いられる好ましい球状白色顔料と同様のものが挙げられる。但し、層（Ｃ）に用いられる球状白色顔料と層（Ｂ）に用いられる球状白色顔料とは、同一であってもよく、異なっていてもよい。
【００４１】
層（Ｃ）の厚さは、好ましくは１０〜５０μｍの範囲内であり、より好ましくは２０〜４０μｍの範囲内である。当該厚さが薄すぎると十分な遮光性を保持できない場合があり、一方、厚すぎると必要以上に遮光してしまう場合がある。
【００４２】
本発明の農業用フィルムの層（Ａ）、（Ｂ）及び／又は（Ｃ）に用いられるポリオレフィン樹脂は、必要に応じて、本発明の効果を著しく損なわない範囲においてヒンダードアミン系光安定剤、熱安定剤、酸化防止剤、紫外線吸収剤、滑剤、及び顔料等の添加剤を含有してもよい。
前記ヒンダードアミン系光安定剤としては、従来公知の任意のものが使用され、単独或いは２種以上を混合して使用することができる。具体的には、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］｝等が挙げられる。
【００４３】
前記熱安定剤としては、従来公知の任意のものが使用できる。具体的には、カルボン酸の金属塩、フェノール系抗酸化剤、有機亜燐酸エステル等のキレーターが挙げられる。これらは単独で使用しても、２種以上併用してもよい。
前記酸化防止剤としては、従来公知の任意のものが使用でき、通常は、前記熱安定剤としての効果を兼ね備えるものが多く、例えばカルボン酸の金属塩、フェノール系抗酸化剤、有機亜燐酸エステル等のキレーターが挙げられる。これらは単独で用いられてもよく、組み合わせで用いられてもよい。
【００４４】
前記紫外線吸収剤としては、従来公知の任意のものが使用でき、例えば、ベンゾフェノン系、ベンゾトリアゾール系、サリチル酸エステル系、シアノアクリレート系等を単独あるいは２種以上を混合して使用することができる。具体的にはベンゾフェノン系紫外線吸収剤として、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ヒドロキシ−４，４’−ジメトキシベンゾフェノン、２−ヒドロキシ−４−メトキシ−５−スルホベンゾフェノン等；ベンゾトリアゾール系紫外線吸収剤として、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−上記滑剤としては、従来公知の任意のものが使用でき、ステアリン酸アマイド等の飽和脂肪酸アマイド、エルカ酸アマイド、オレイン酸アマイド等の不飽和脂肪酸アマイド、エチレンビスステアリン酸アマイド等のビスアマイド等が挙げられる。これらは単独で使用しても、２種以上併用してもよい。
【００４５】
本発明の農業用フィルムを構成する層（Ｃ）側の表面には、防曇流滴層が設けられてもよい。防曇流滴層は、水系媒体中に、コロイダルシリカ及び／或いはコロイダルアルミナを含む防曇流滴剤を塗布・乾燥して形成されることが好ましい。
【００４６】
前記防曇流滴剤に用いられる水系媒体は、特に限定されず、水単独であってもよいし、若しくはアルコールなどの水溶性溶媒が水に配合されたものであってもよい。但し、水溶性溶媒の配合量は、防曇流滴剤をポリエチレン系樹脂に塗布した後、乾燥する際に引火の危険性が生じるので、水性媒体中５０重量％以下であるのが好ましい。
【００４７】
前記防曇流滴剤に用いられるコロイダルアルミナは、通常は水などに分散された分散液として使用される。その形状は特には限定されないが、例えば、粒子状或いは粒子状のものが連なったもの、板状、針状、繊維状、羽毛状等が挙げられる。コロイダルアルミナは、得られる農業用フィルムに要求される初期防曇性、防曇性の持続性、透明性等により適宜選択するのが好ましい。
【００４８】
前記防曇流滴剤には、必要に応じて、親水性樹脂、疎水性樹脂等のバインダー、粘度調整剤、エマルジョン、消泡剤等の添加剤がさらに添加されてもよい。
【００４９】
前記防曇流滴剤を得る方法としては、特に限定されず、従来公知の任意の方法が取られてよく、例えば、前記水性媒体、コロイダルシリカ及び／コロイダルアルミナを混合し、更に必要に応じて添加剤を添加し、ホモジナイザーなどの攪拌装置などで攪拌する方法が挙げられる。
【００５０】
本発明の農業用フィルムの厚さは、薄すぎると機械的強度が低下する場合あり、逆に厚すぎると裁断、接合、展張作業等が困難になり、取扱い性が低下する場合があるので、５０〜２００μｍが好ましく、より好ましくは７０〜１６０μｍである。
【００５１】
本発明の農業用フィルムの好適な態様においては、
前記層（Ａ）における前記ポリオレフィン樹脂が主たる樹脂成分として直鎖状低密度ポリエチレン樹脂を含有し、
前記層（Ｂ）における前記ポリオレフィン樹脂が主たる樹脂成分としてエチレン−酢酸ビニル共重合体を含有し、及び
前記層（Ｃ）が主たる樹脂成分としてエチレン−酢酸ビニル共重合体を含有する。
【００５２】
製造方法
本発明の農業用フィルムの製造方法としては、特に限定されず、従来公知の多層フィルムの任意の製造方法が採用されてよく、例えば、多層インフレーション法、多層Ｔダイ法等の共押出法；多層ラミネート法；多層カレンダー法等が挙げられる。
【００５３】
本発明の農業用フィルムに防曇流滴剤を塗布する方法としては、例えばグラビアコーターなどのロールコート法、バーコード法、ディップコート法、スプレー法、はけ塗り法等が挙げられる。
【００５４】
また、農業用フィルムの防曇流滴剤を塗布する面には、塗布性を向上させるために表面処理を施しておいてもよい。表面処理としては、例えば、コロナ処理、プラズマ処理、オゾン処理、火炎処理、化成処理、プライマー処理等が挙げられる。
【００５５】
前記防曇流滴剤を塗布し乾燥方法としては、自然乾燥又は強制乾燥のいずれでもよいが、効率がよいので強制乾燥するのが好ましい。強制乾燥の方法として、例えば、熱風乾燥、赤外線乾燥、遠赤外線乾燥等の加熱乾燥が好ましい。
【００５６】
本発明の農業用フィルムは、８００ｎｍ〜２５００ｎｍの範囲で測定した平均赤外線反射率が、好ましくは６０〜８０％の範囲内であり、より好ましくは７０〜８０％の範囲内である。
本発明の農業用フィルムは、ＪＩＳ Ｋ７１０５に準拠した方法にて全光線透過率が、好ましくは３０〜６０％の範囲内であり、より好ましくは３５〜５０％の範囲内である。
本発明の農業用フィルムは、ＪＩＳ Ｚ８７４１に準拠した方法にて鏡面光沢度（６０℃鏡面光沢）が、好ましくは５０〜８０％の範囲内であり、より好ましくは６０〜８０％の範囲内である。
本発明の農業用フィルムは、ＪＩＳ Ｋ６７８３に準拠した方法にて耐候性試験（残存伸度（％））（照射時間２０００ｈｒ後に測定）が、好ましくは１００〜８０％の範囲内であり、より好ましくは１００〜９０％の範囲内である。
【００５７】
本発明の農業用フィルムは、従来の農業用フィルムと同様の用途（例、パイプハウスやトンネル等の農業用施設での使用；家畜の飼育、肥料等の保管に使用される小屋での使用；ハウス等に隣接する作業小屋での使用等）に、層（Ａ）を外側に向けて展張して用いることができる。
【実施例】
【００５８】
以下に実施例を挙げて本発明の態様を更に詳しく説明するが、本発明はこれら実施例にのみ限定されるものではない。
【００５９】
（実施例１）
１．層（Ａ）形成用樹脂組成物の調製
直鎖状低密度ポリエチレン（密度０．９２３ｇ／ｃｍ3、ＭＦＲ１．５ｇ／１０分、プライムポリマー社製商品名「ＳＰ２５１０」）１００重量部、ヒンダードアミン系光安定剤（HALS：ＢＡＳＦジャパン株式会社製品名「ＴＩＮＵＶＩＮ７８３ＦＤＬ」）を３重量部、第１押出機に供給して溶融混練することにより溶融状態の層（Ａ）形成用樹脂組成物を得た。
２．層（Ｂ）形成用樹脂組成物の調製
エチレン−酢酸ビニル共重合体（１）（酢酸ビニル含有量１５重量％、ＭＦＲ０．８ｇ／１０分、宇部丸善ポリエチレン社製商品名「ＶＦ１１５Ｓ」）５０重量部、エチレン−酢酸ビニル共重合体（２）（酢酸ビニル含有量５重量％、ＭＦＲ１．０ｇ／１０分、宇部丸善ポリエチレン社製商品名「ＶＦ１０５Ｓ」）５０重量部、白色顔料（日弘ビックス社製商品名「ＰＯＥＴ３３９３」（平均太さ：０．２〜０．４μｍ、平均長さ：２〜４μｍ、主要表面処理剤：アルミニウム化合物））１５重量部、ヒンダードアミン系光安定剤（ＢＡＳＦジャパン社製商品名「ＴＩＮＵＶＩＮ７８３ＦＤＬ」）３重量部、第２押出機に供給して溶融混練することにより溶融状態の層（Ｂ）形成用樹脂組成物を得た。
なお、エチレン−酢酸ビニル共重合体（１）及び（２）からなる混合物の見かけ上のＭＦＲは０．８ｇ／１０分であった。
３．層（Ｃ）形成用樹脂組成物の調製
エチレン−酢酸ビニル共重合体（２）（酢酸ビニル含有量５重量％、ＭＦＲ１．０ｇ／１０分、宇部丸善ポリエチレン社製商品名「ＶＦ１０５Ｓ」）１００重量部、白色顔料（日弘ビックス社製商品名「ＰＯＥＴ３９３３」）２０重量部、ヒンダードアミン系光安定剤（ＢＡＳＦジャパン社製商品名「ＴＩＮＵＶＩＮ７８３ＦＤＬ」）３重量部を、第３押出機に供給して溶融混練することにより溶融状態の層（Ｃ）形成用樹脂組成物を得た。
【００６０】
４．積層体の形成
次に、第１〜第３の押出機のそれぞれから溶融状態の樹脂組成物を円形の多層ダイスに供給し、円形の多層ダイスから溶融状態の樹脂組成物を、層（Ａ）、層（Ｂ）、及び層（Ｃ）がこの順に積層一体化された状態となるように共押出製膜することにより円筒状のフィルムを得ると共に、円形の多層ダイスの中心部から圧縮空気を供給して、共押出製膜された円筒状のフィルムを周方向に延伸した後、冷却空気により円筒状のフィルムを冷却し、円筒状のフィルムを切り開いて巻き取ることにより、層（Ａ）（厚さ２２．５μｍ）、層（Ｂ）（厚さ１０５μｍ）、及び層（Ｃ）（厚さ２２．５μｍ）がこの順で積層一体化された積層体、すなわち農業用フィルムを得た。
【００６１】
（実施例２）
第２押出機における棒状白色顔料の供給量を２１．７重量部に変更し、第３押出機に棒状白色顔料を供給しなかったこと以外は、実施例１と同様にして農業用フィルムを得た。
（実施例３）
第３押出機に、棒状白色顔料に換えて球状の白色顔料（日弘ビックス社製商品名「ＰＯＥＴ２５８２」平均粒子径２００ｍｍ）を供給したこと以外は実施例１と同様にして農業用フィルムを得た。
【００６２】
（比較例１）
第２及び第３押出機に、棒状白色顔料に換えて球状の白色顔料（日弘ビックス社製商品名「ＰＯＥＴ２５８２」平均粒子径２００ｍｍ）を供給したこと以外は実施例１と同様にして農業用フィルムを得た。
【００６３】
（比較例２）
第１押出機に球状の白色顔料（日弘ビックス社製商品名「ＰＯＥＴ２５８２」）を１０重量部を供給し、第２押出機に、棒状白色顔料に換えて球状の白色顔料（日弘ビックス社製商品名「ＰＯＥＴ２５８２」）を供給し、第３押出機における球状の白色顔料の供給量を１０重量部に変更する以外は実施例１と同様にして農業用フィルムを得た。
【００６４】
（比較例３）
第１押出機に、白色顔料（日弘ビックス社製商品名「ＰＯＥＴ３３９３」）に代えて、白色顔料（日弘ビックス社製商品名「ＰＯＥＴ２５８２」平均粒子径２００ｍｍ）１０重量部、第３押出機の白色顔料（日弘ビックス社製商品名「ＰＯＥＴ３３９３」）を１０重量部に変更する以外は実施例１と同様にして農業用フィルムを得た。
【００６５】
以下の項目について、前記実施例及び比較例の農業用フィルムを評価した。結果を表１に示す。
評価方法
（１）赤外線反射率
８００ｎｍ〜２５００ｎｍの範囲での平均赤外線反射率を測定した。
（２）全光線透過率
ＪＩＳ Ｋ７１０５に準拠した方法にて全光線透過率を測定した。
（３）鏡面光沢度
ＪＩＳ Ｚ８７４１に準拠した方法にて鏡面光沢度（６０℃鏡面光沢）を測定した。
（４）耐候性試験
ＪＩＳ Ｋ６７８３に準拠した方法にて耐候性試験（残存伸度（％））（照射時間２０００ｈｒ後に測定）を実施した。
【００６６】
【表１】
2014180240.tif 000003
【産業上の利用可能性】
【００６７】
本発明の農業用フィルムは、パイプハウスやトンネル等の農業用施設；家畜の飼育、肥料等の保管に使用される小屋；ハウス等に隣接する作業小屋等に使用できる。
【符号の説明】
【００６８】
１    層（Ａ）
２    層（Ｂ）
３    層（Ｃ）
１０    農業用フィルム
【図１】
2014180240.tif 000004